Керамическая масса для изготовления облицовочной плитки
CERAMIC MASS FOR MANUFACTURING FACING TILES

Изобретение относится к промышленности строительных материалов, в частности к производству облицовочной плитки.
Известна керамическая масса, содержащая, мас. %: глина 15,0-35,0; мел 5,0-18,0; плиточный бой 2,0-5,0; щелочесодержащий компонент из группы: нефелиновый концентрат, перлит 15,0-20,0; трепел 40,0-45,0 [1].
Задача изобретения состоит в снижении температуры обжига плитки, полученной из керамической массы.
Технический результат достигается тем, что керамическая масса для изготовления облицовочной плитки, включающая глину, плиточный бой, нефелиновый концентрат и трепел, дополнительно содержит парафин и/или стеарин, фосфорит при следующем соотношении компонентов, мас. %: кирпичная глина 50,0-56,0; плиточный бой 0,1-0,5; нефелиновый концентрат 9,0-11,0; трепел 25,9-31,9; парафин и/или стеарин 0,1-0,5; фосфорит 6,5-8,5.
В таблице приведены составы керамической массы для изготовления облицовочной плитки.
В составе керамической массы могут быть использованы качественные кирпичные глины любых месторождений.
Компоненты дозируют в требуемых количествах. Кирпичную глину, плиточный бой, нефелиновый концентрат, трепел, фосфорит размалывают (до прохождения через сетку №0,14) по отдельности сухим способом. Измельчают до порошкообразного состояния парафин и/или стеарин. Все компоненты смешивают. Керамическую массу увлажняют до 9-12%. Из готовой керамической массы прессуют плитки, которые обжигают при температуре 950-970°C. На поверхность плиток до их обжига может быть нанесен слой цветного ангоба.
Источник информации
1. SU 937416, С04В 33/00, 1982.